(57)【特許請求の範囲】
【請求項１】
フッ化ビニリデンを６０重量％以上含有するフッ化ビニリデン系単量体の重合単位１００重量部と不飽和二塩基酸のモノエステルの重合単位０．０５〜０．６重量部とを含むフッ化ビニリデン共重合体組成物の押出シートからなる、他の熱可塑性樹脂層と接着性のフッ化ビニリデン系樹脂シート。
【請求項２】
フッ化ビニリデン共重合体組成物が一種のフッ化ビニリデン共重合体からなる請求項１に記載のフッ化ビニリデン系樹脂シート。
【請求項３】
フッ化ビニリデン共重合体組成物がフッ化ビニリデン共重合体とフッ化ビニリデン単独重合体との混合物からなる請求項１に記載のフッ化ビニリデン系樹脂シート。
【請求項４】
フッ化ビニリデン共重合体組成物が複数のフッ化ビニリデン共重合体の混合物からなる請求項１に記載のフッ化ビニリデン系樹脂シート。
【請求項５】
不飽和二塩基酸のモノエステルが、マレイン酸モノメチルエステル、マレイン酸モノエチルエステル、シトラコン酸モノメチルエステルおよびシトラコン酸モノエチルエステルからなる群より選ばれる請求項１〜４のいずれかに記載のフッ化ビニリデン系樹脂シート。
【請求項６】
フッ化ビニリデン共重合体組成物中のカルボニル基合量が８×１０−７〜６×１０−５モル／ｇである請求項１〜５のいずれかに記載のフッ化ビニリデン系樹脂シート。
【請求項７】
他の熱可塑性樹脂層との接着積層状態にある請求項１〜６のいずれかに記載のフッ化ビニリデン系樹脂シート。
【請求項８】
他の熱可塑性樹脂層との共押出積層状態にある請求項７に記載のフッ化ビニリデン系樹脂シート。
【請求項９】
他の熱可塑性樹脂がポリアミド系樹脂である請求項８に記載のフッ化ビニリデン系樹脂シート。
【請求項１０】
フッ化ビニリデン系樹脂シートと他の熱可塑性樹脂層との厚み比が１：９９〜５０：５０である請求項８または９に記載のフッ化ビニリデン系樹脂シート。
【請求項１１】
全体としてチューブ形状をなす請求項１〜１０のいずれかに記載のフッ化ビニリデン系樹脂シート。
【発明の詳細な説明】
【技術分野】
【０００１】
本発明は、他の熱可塑性樹脂層との接着性に優れたフッ化ビニリデン系樹脂シート、特にその良好な接着性を生かして、他の熱可塑性樹脂層との積層状態におかれるフッ化ビニリデン系樹脂の押出シートに関する。
【背景技術】
【０００２】
フッ化ビニリデン系樹脂は、耐薬品性、耐候性、耐汚染性等に優れ、各種フィルムないしシート等の成形材料、あるいは塗料、バインダー基剤として用いられている。また、そのシートは、優れた耐候性、耐油性に加えて耐油透過性にも優れているため、ポリアミド樹脂、ポリオレフィン樹脂等との他の熱可塑性樹脂との積層により自動車のガソリンタンクからエンジンへの給油用チューブを形成して、自動車の軽量化手段の一つとして採用することに関していくつかの提案がある（特許文献１〜４）。積層構造は、フッ化ビニリデン系樹脂の優れた耐油性、耐油透過性と、他の熱可塑性樹脂の優れた機械的特性を調和させるために採用される。
【０００３】
しかしながら、フッ化ビニリデン系樹脂をはじめとするフッ素系樹脂は、その優れた耐汚染性からもわかる通り、他の熱可塑性樹脂との接着性が乏しい。このため、上記従来技術においては、フッ素系樹脂の表面処理（特許文献１）、接着剤層の挿入（特許文献２）、無水マレイン酸等によるフッ素樹脂のγ線照射グラフトによる樹脂の表面処理（特許文献３および４）等の手段が採られているが、充分な接着性が得られているとは云い難い。
【０００４】
他方、金属、あるいは粉末電極材料との接着性を改善するために、フッ化ビニリデンと無水マレイン酸等との共重合体（特許文献５）およびフッ化ビニリデンと不飽和二塩基酸のモノエステルとの共重合体（特許文献６）も提案されている。しかしながら、これらフッ化ビニリデン共重合体は、溶液状態で、塗料、接着剤あるいはバインダーを形成するために開発されたものであり、押出シート形成は全く予定されておらず、事実、一般にシート押出に適しているとは云い難い。
【特許文献１】特開平６−３１８７７号公報
【特許文献２】特開平６−１５７９０号公報
【特許文献３】特開２００５−１６２３３０号公報
【特許文献４】特開２００５−２０７５８２号公報
【特許文献５】特開昭６２−２６０８０６号公報
【特許文献６】特開平６−１７２４５２号公報
【０００５】
【発明の開示】
本発明の主要な目的は、他の熱可塑性樹脂層との接着性に優れたフッ化ビニリデン系樹脂シート、特にその良好な接着性を生かして、他の熱可塑性樹脂層との積層状態におかれるフッ化ビニリデン系樹脂の押出シートを提供することにある。
【０００６】
本発明者らの研究によれば、特許文献６の実施例に採用されるよりも少ない、極めて限定的な量の不飽和二塩基酸のモノエステル重合単位を含むフッ化ビニリデン共重合体組成物は、シート押出性に優れ、他の熱可塑性樹層との接着性が良好で、耐油透過性も良好な押出シートを与えることが見出された。
【０００７】
すなわち、本発明の他の熱可塑性樹脂層と接着性のフッ化ビニリデン系樹脂シートは、フッ化ビニリデンを６０重量％以上含有するフッ化ビニリデン系単量体の重合単位１００重量部と不飽和二塩基酸のモノエステルの重合単位０．０５〜０．６重量部とを含むフッ化ビニリデン共重合体組成物の押出シートからなることを特徴とするものである。
【発明を実施するための最良の形態】
【０００８】
本発明の接着性フッ化ビニリデン系樹脂シートを構成するフッ化ビニリデン共重合体組成物は、フッ化ビニリデン共重合体単独で、あるいは他のフッ化ビニリデン（共）重合体との混合により、フッ化ビニリデン系単量体の重合単位１００重量部に対して、不飽和二塩基酸のモノエステルの重合単位０．０５〜０．６重量部を含むものである。結果的に特許文献６において用いられるフッ化ビニリデン共重合体（不飽和二塩基酸のモノエステルの重合単位０．１〜３重量部を含む）に比べて相対的に少ない量範囲で不飽和二塩基酸のモノエステルの重合単位を含むことにより、良好なシート押出性が与えられる。
【０００９】
すなわち、本発明に使用されるフッ化ビニリデンを６０重量％以上、好ましくは８０重量％以上含有するフッ化ビニリデン系単量体としては、フッ化ビニリデン単独、またはフッ化ビニリデンと他の単量体の混合物が挙げられる。他の単量体としては、フッ化ビニリデンと共重合可能な含フッ素単量体あるいはエチレン、プロピレン等の炭化水素単量体が使用される。フッ化ビニリデンと共重合可能な含フッ素単量体としては、フッ化ビニル、トリフルオロエチレン、トリフルオロクロロエチレン、テトラフルオロエチレン、ヘキサフルオロプロピレン、フルオロアルキルビニルエ−テル等を挙げることができる。これらフッ化ビニリデンと共重合可能な他の単量体の量は、得られる共重合体の耐候性、耐油性、耐油透過性と、柔軟性、押出性、他の熱可塑性樹脂との接着性等を考慮して、フッ化ビニリデンと他の単量体の総量の４０重量％以下、特に２０重量％以下であることが好ましい。
【００１０】
上記したフッ化ビニリデンを主構成成分とする単量体（すなわちフッ化ビニリデン系単量体）と共重合させる不飽和二塩基酸のモノエステルとしては、炭素数５〜８のものが好ましく、例えばマレイン酸モノメチルエステル、マレイン酸モノエチルエステル、シトラコン酸モノメチルエステル、シトラコン酸モノエチルエステル等を挙げることができる。特にマレイン酸モノメチルエステル、シトラコン酸モノメチルエステルが好ましい。
【００１１】
フッ化ビニリデン系単量体と、不飽和二塩基酸のモノエステルとの共重合は、懸濁重合、乳化重合、溶液重合等の方法が採用できるが、後処理の容易さ等の点から水系の懸濁重合、乳化重合が好ましく、水系懸濁重合が特に好ましい。
【００１２】
水を分散媒とした懸濁重合においては、メチルセルロース、メトキシ化メチルセルロース、プロポキシ化メチルセルロース、ヒドロキシエチルセルロース、ヒドロキシプロピルセルロース、ポリビニルアルコール、ポリエチレンオキシド、ゼラチン等の懸濁剤を、水に対して０．００５〜１．０重量％、好ましくは０．０１〜０．４重量％の範囲で添加して使用する。
【００１３】
重合開始剤としては、ジイソプロピルパーオキシジカーボネート、ジノルマルプロピルパーオキシジカーボネート、ジノルマルヘプタフルオロプロピルパーオキシジカーボネート、イソブチリルパーオキサイド、ジ（クロロフルオロアシル）パーオキサイド、ジ（パーフルオロアシル）パーオキサイド、ターシャリーブチルパーオキシピバレート等が使用できる。その使用量は、単量体合計量（フッ化ビニリデン系単量体と不飽和二塩基酸のモノエステルとの合計量）に対して０．１〜５重量％、好ましくは０．５〜２重量％である。
【００１４】
酢酸エチル、酢酸メチル、アセトン、エタノール、ｎ−プロパノール、アセトアルデヒド、プロピルアルデヒド、プロピオン酸エチル、四塩化炭素、ジエチルカーボネート等の連鎖移動剤を添加して、得られる重合体の重合度を調節することも可能である。その使用量は、通常は、単量体合計量に対して０．１〜５重量％、好ましくは０．５〜３重量％である。
【００１５】
単量体の合計仕込量は、単量体合計量：水の重量比で１：１〜１：１０、好ましくは１：２〜１：５であり、重合は温度１０〜８０℃で５〜１００時間行う。
【００１６】
上記の懸濁重合により、容易にフッ化ビニリデン系単量体と不飽和二塩基酸のモノエステルとを共重合させることができる。
【００１７】
本発明の接着性フッ化ビニリデン系樹脂シートを構成するフッ化ビニリデン共重合体組成物は、上記のようにして得られるフッ化ビニリデン共重合体単独で、あるいは同様にして得られる他のフッ化ビニリデン（共）重合体との混合により、フッ化ビニリデン系単量体の重合単位１００重量部に対して、不飽和二塩基酸のモノエステルの重合単位（概ね仕込量比に相当する）を０．０５〜０．６重量部含むものである。不飽和二塩基酸のモノエステルの重合単位が０．０５重量部未満では、他の熱可塑性樹脂との接着性向上効果が乏しい。他方０．６重量部を超えると、フッ化ビニリデン共重合体組成物の（共）押出性が低下し、発泡したり、目ヤニが発生するなどして、表面が平滑なシートの形成が困難となる。同様な理由により、フッ化ビニリデン共重合体組成物中のカルボニル基含有量は８×１０−７〜６×１０−５モル／ｇ、特に４×１０−６〜５×１０−５モル／ｇ、であることが好ましい。
【００１８】
なお、フッ化ビニリデン共重合体組成物を構成する単独のフッ化ビニリデン共重合体中の不飽和二塩基酸のモノエステル重合単位量は、他の（共）重合体との混合により得られる組成物としての上限を超えない限り、０．６重量部を超えてもよいが、混合不充分による弊害を避けるために３重量部以下とすることが好ましい。
【００１９】
本発明で用いるフッ化ビニリデン系共重合体組成物は、分子量の目安として、溶液粘度（樹脂４ｇを１リットルのＮ，Ｎ−ジメチルホルムアミドに溶解させた溶液の３０℃における対数粘度。以下、同様）が０．５〜２．０ｄｌ／ｇ、より好ましくは０．８〜２．０ｄｌ／ｇ、特に好ましくは０．８〜１．５ｄｌ／ｇ、の範囲内の値を有することが好ましい。
【００２０】
上記で得られた接着性フッ化ビニリデン系樹脂（フッ化ビニリデン共重合体組成物）は、単独で押出してシート化した後、接着剤層を介して、または熱融着により、他の熱可塑性樹脂層と接合するか、あるいは他の熱可塑性樹脂の押出ラミネートにより、他の熱可塑性樹脂層との積層シート形成に用いることもできる。しかし、より好ましくは、得られた接着性フッ化ビニリデン系樹脂の優れた(共)押出性を利用して、他の熱可塑性樹脂との共押出積層シート形成に用いられる。このためには、押出樹脂数に応じた数の単軸又は二軸等の押出機と積層数に応じた多層Ｔダイ又は環状ダイ（および必要に応じてマンドレル）を用いた慣用の共押出法が採用される。Ｔダイを用いれば平坦な共押出しシートが、環状ダイを用いれば共押しチューブが形成される。
【００２１】
他の熱可塑性樹脂との典型的な積層態様例を挙げれば、片側（チューブの場合は外側）から順に、他の熱可塑性樹脂／接着性フッ化ビニリデン系樹脂、他の熱可塑性樹脂／接着性フッ化ビニリデン系樹脂／他の熱可塑性樹脂である。代表的な応用例としての燃料供給チューブとしての使用を考慮した場合、好ましい他の熱可塑性樹脂の例としては、ポリアミド系樹脂、ポリオレフィン系樹脂、ポリウレタン系樹脂が挙げられ、なかでもポリアミド１２、ポリアミド１１などのポリアミド系樹脂が好ましい。これら他の熱可塑性樹脂については、必要に応じてカルボニル基等の官能基を導入した接着性を改質したものも用いられる。
【００２２】
積層する場合の、接着性フッ化ビニリデン系樹脂と他の熱可塑性樹脂との厚み比は、使用する用途に応じて、フッ化ビニリデン系樹脂由来の耐候性、耐油（透過）性等の特性と、他の熱可塑性樹脂に由来する機械的特性とのバランスにより決定されるが、代表的な燃料チューブの場合、例えば１：９９〜５０：５０、好ましくは１０：９０〜３０：７０程度である。また燃料チューブとして用いられる場合の合計厚みは０．１〜５mm、好ましくは０．３〜３ｍｍ程度である。
【実施例】
【００２３】
以下、実施例、比較例により、本発明を更に具体的に説明する。
【００２４】
［カルボニル基含有量の測定］
得られた重合体のカルボニル基の定量は、以下の方法によって行った。
【００２５】
ポリフッ化ビニリデン樹脂とポリメチルメタクリレート樹脂を所定割合で混合した試料についてのＩＲスペクトルの８８１ｃｍ−１の吸収に対する１７２６ｃｍ−１の吸収の比とカルボニル基含有量の関係をプロットし検量線を作成する。
【００２６】
試料重合体を熱水洗浄後、ベンゼンにて８０℃で２４時間のソックスレー抽出により、ポリマー中に残留している未反応モノマー及びホモポリマーを除去したものについて、ＩＲスペクトルのモノエステル化された不飽和二塩基酸に起因するカルボニル基の吸収の、８８１ｃｍ−１の吸収に対する比を求め、先に作成した検量線からカルボニル基含有量を求める。参考までに、モノエステル化された不飽和二塩基酸に起因するカルボニル基（エステル基中のカルボニル基とカルボキシル基中のカルボニル基を含む）の吸収は１７００〜１８５０ｃｍ−１の範囲（例えばマレイン酸モノメチルエステルの場合は１７４７ｃｍ−１）に認められる。他方、ポリフッ化ビニリデンならびにフッ化ビニリデンとフッ素あるいは炭化水素系単量体との共重合体は、１５００〜２５００ｃｍ−１の範囲で顕著な吸収を示さない。
【００２７】
＜フッ化ビニリデン（共）重合体の調製例＞
（合成例１）（フッ化ビニリデン共重合体１の調製）
内容量２リットルのオートクレーブに、イオン交換水１０４０ｇ、メチルセルロース０．６ｇ、酢酸エチル３ｇ、ジイソプロピルパーオキシジカーボネート４ｇ、フッ化ビニリデン３９８ｇ、マレイン酸モノメチルエステル２ｇを仕込み（フッ化ビニリデン：マレイン酸モノメチルエステル＝１００：０．５０）、２５℃で４２時間懸濁重合を行った。重合完了後、重合体スラリーを脱水、水洗後、８０℃で乾燥して粉体状の共重合体１を得た。
【００２８】
重合率は、８５％であり、得られた重合体は、溶液粘度１．１ｄｌ／ｇ、カルボニル基含有量０．６×１０−４モル／ｇであった。
【００２９】
（合成例２）（特許文献６の実施例１相当のフッ化ビニリデン共重合体２の調製）
内容量２リットルのオートクレーブに、イオン交換水１０４０ｇ、メチルセルロース０．８ｇ、酢酸エチル２．５ｇ、ジイソプロピルパーオキシジカーボネート４ｇ、フッ化ビニリデン３９６ｇ、マレイン酸モノメチルエステル４ｇを仕込み（フッ化ビニリデン：マレイン酸モノメチルエステル＝１００：１．０１）、２８℃で４７時間懸濁重合を行った。重合完了後、合成例１と同様に処理して粉体状の共重合体２を得た。
【００３０】
重合率は、９０重量％で、得られた重合体は、溶液粘度１．１ｄｌ／ｇ、カルボニル基含有量１．２×１０−４モル／ｇであった。
【００３１】
（合成例３）（フッ化ビニリデン単独重合体３の調製）
内容量２リットルのオートクレーブに、イオン交換水１０４０ｇ、メチルセルロース０．４ｇ、酢酸エチル８ｇ、ジ−ｎ−プロピルパーオキシジカーボネート２ｇ、フッ化ビニリデン４００ｇを仕込み、２５℃で２２時間懸濁重合を行った。重合完了後、合成例１と同様に処理して粉体状の重合体３を得た。
【００３２】
重合率は、８５重量％で、得られた重合体は、溶液粘度１．１ｄｌ／ｇであった。
【００３３】
（合成例４）（フッ化ビニリデン共重合体４の調製）
内容量２リットルのオートクレーブに、イオン交換水１０４０ｇ、メチルセルロース０．４ｇ、酢酸エチル８ｇ、ジ−ｎ−プロピルパーオキシジカーボネート２ｇ、フッ化ビニリデン３９９．８ｇ、マレイン酸モノメチルエステル０．２ｇを仕込み（フッ化ビニリデン：マレイン酸モノメチルエステル＝１００：０．０５）、を仕込み、２５℃で２４時間懸濁重合を行った。重合完了後、重合体スラリーを合成例１と同様に処理して粉体状の共重合体４を得た。
【００３４】
重合率は、８５重量％で、得られた重合体は、溶液粘度１．１ｄｌ／ｇ、カルボニル基含有量０．０６×１０−４モル／ｇであった。
【００３５】
（合成例５）（フッ化ビニリデン共重合体５の調製）
内容量２リットルのオートクレーブに、イオン交換水１０４０ｇ、メチルセルロース０．６ｇ、酢酸エチル６ｇ、ジイソプロピルパーオキシジカーボネート４ｇ、フッ化ビニリデン３７５．２ｇ、クロロトリフルオロエチレン２４ｇ、マレイン酸モノメチルエステル０．８ｇを仕込み（フッ化ビニリデン＋クロロトリフルオロエチレン：マレイン酸モノメチルエステル＝１００：０．２０）、を仕込み、２５℃で２５時間懸濁重合を行った。重合完了後、重合体スラリーを合成例１と同様に処理して粉体状の重合体５を得た。
【００３６】
重合率は、８５重量％で、得られた重合体は、溶液粘度１．０ｄｌ／ｇ、カルボニル基含有量０．０６×１０−４モル／ｇであった。
【００３７】
（合成例６）（フッ化ビニリデン−ヘキサフルオロプロピレン共重合体６の調製）
内容量２リットルのオートクレーブに、イオン交換水１０４０ｇ、メチルセルロース０．４ｇ、酢酸エチル８ｇ、ジ−ｎ−プロピルパーオキシジカーボネート２ｇ、フッ化ビニリデン３５２ｇ、ヘキサフルオロプロピレン４８ｇを仕込み、２５℃で２０時間懸濁重合を行った。重合完了後、重合体スラリーを合成例１と同様に処理して粉体状の重合体６を得た。
【００３８】
重合率は、８５重量％で、得られた重合体は、溶液粘度１．０ｄｌ／ｇであった。
【００３９】
＜フッ化ビニリデン（共）重合体組成物の調製＞
得られたフッ化ビニリデン（共）重合体を下表１に示すとおり、単独であるいはブレンドして、同方向回転二軸押出機を用いてペレット化することにより、実施例１〜６および比較例１〜２のフッ化ビニリデン（共）重合体組成物を得た。押出に際しては、ダイス出口での樹脂温度が、２２０〜２５０℃の範囲内になるようにシリンダー温度条件を調整した。
【表１】
0005480632.tif 000002
【００４０】
（比較例３）
比較のため市販の接着性改良共重合体フッ化ビニリデン系樹脂（無水マレイン酸グラフトポリフッ化ビニリデン；アルケマ社製「Ｋｙｎａｒ  ＡＤＸ２０」；特許文献３実施例で使用）を用いた。
【００４１】
＜他の熱可塑性樹脂＞
他の熱可塑性樹脂として、以下の二種のポリアミド樹脂を用いた：
・市販ポリアミド１２（ダイセルデクサ社製「ダイアミドＸ７２９３」）
・市販接着性改良ポリアミド１２（ダイセルデグサ社製「ダイアミドＸ７２９７」）。
【００４２】
＜二層シートの押出＞
上記実施例１〜６あるいは比較例１〜３のフッ化ビニリデン系樹脂（組成物）の一種と、上記他の熱可塑性樹脂（ポリアミド）一種とを、単軸スクリュー押出機２台（フッ化ビニリデン系樹脂用とポリアミド用）と、マルチマニホールド多層Ｔダイとを用いて共押出しして、厚み５４０μｍ（フッ化ビニリデン系樹脂層１８０μｍ、ポリアミド層３６０μｍ）の二層シート１８種を得た。
【００４３】
得られた１８種の二層シートについては、それぞれ以下の項目での評価を行った。
【００４４】
［押出性］
得られた二層シートの外観を目視で観察して、以下の基準で評価した：
Ａ：押出性良好であり、二層シートのいずれの層の外観も良好、
Ｂ：押出性良好であるが、二層シートのフッ化ビニリデン系樹脂層の表面にわずかに縦筋が発生した、
Ｃ：フッ化ビニリデン系樹脂層の発泡が起こり、表面荒れおよび顕著な縦筋が発生して、連続的な運転が不可能であった。
【００４５】
［剥離強度］
ＪＩＳ  Ｋ６８５４−３に規定される接着剤のＴ剥離強度の測定法に準拠し、多層シートのサンプル幅を５ｍｍにして、フッ化ビニリデン系樹脂層−ポリアミド層間の剥離強度を引張試験機（オリエンテック社製「ＳＴＡ−１１５０」）を用いて測定した。後記表２中における「剥離せず」とは、剥離強度が１５Ｎ／ｃｍを超え、良好な接着状態であることを意味する。
【００４６】
［燃料透過性］
燃料として、模擬燃料である「Ｆｕｅｌ  ＣＥ１０」（イソオクタン／トルエン／エタノール＝４５／４５／１０（重量）混合物）を用い、この燃料にフッ化ビニリデン系樹脂層が接するようにフッ化ビニリデン系樹脂／ポリアミド二層シートを配置して、差圧式ガス・水蒸気透過率測定装置（ＧＴＲテック社製「ＧＴＲ−３０ＸＡＫＣ」）を用いて温度６５度で燃料透過度［ｇ／ｍ２・ｄａｙ・ａｔｍ］を測定した。
【００４７】
測定された合計燃料透過度に基づき、ポリアミド層の燃料透過遮蔽性を無視して、フッ化ビニリデン系樹脂層単位厚さ当りの（すなわちフッ化ビニリデン系樹脂層厚１８０μｍ＝０．１８ｃｍを乗じて）透過係数［ｇ・ｃｍ／ｍ２・ｄａｙ・ａｔｍ］を求めた。
【００４８】
１８種の二層シートについての上記評価結果を、まとめて次表２に示す。
【表２】
0005480632.tif 000003
【００４９】
上表２を見れば、フッ化ビニリデン系単量体の重合単位１００重量部に対し、少量の不飽和二塩基酸のモノエステルの重合単位を含む本発明のフッ化ビニリデン共重合体組成物を用いてポリアミドと共押出し積層した場合（実施例１〜６）には、押出性、低燃料透過性のいずれにおいても優れ、また通常ポリアミド（すなわち接着性改良グレードでないポリアミド）と共押出積層した場合にも良好な層間接着性を示している。
【００５０】
これに対し、不飽和二塩基酸のモノエステルの重合単位の含有量が多い組成物を用いる比較例１では、押出性に難があり、また不飽和二塩基酸のモノエステルの重合単位を含まない比較例２および市販接着性改良グレードのフッ化ビニリデン系樹脂を用いる比較例３では、接着性改善効果が不充分である。
【産業上の利用可能性】
【００５１】
上述したように、本発明によれば、他の熱可塑性樹脂との接着性に乏しいフッ化ビニリデン系樹脂に対し、極めて少量の不飽和二塩基酸のモノエステルの重合単位をフッ化ビニリデン共重合体中の重合単位として導入することにより、シート押出性に優れ、他の熱可塑性樹脂層との接着性が良好で、耐油透過性も良好な押出シートが与えられる。